FR 2679310 A1 19930122 FR 9109255 A 19910716 JOINT D'ETANCHEITE A REMBOURRAGE EN NON-TISSE ET PROCEDE DE FABRICATION La présente invention concerne un joint d'étanchéité longiforme, c'est à dire ayant une longueur importante par rapport à sa section transversale, et qui est composé d'au moins deux composants, l'un extérieur assurant la résistance physique et l'étanchéité proprement dite du joint et l'autre intérieur permettant sa compressibilité La présente invention concerne également un procédé spécialement conçu pour la fabrication d'un tel joint. On connaît ce type de joint, en particulier dans les fours de cuisson pour réaliser l'étanchéité et l'installation thermique de la porte du four. A la connaissance du demandeur, dans ce cas, le joint est réalisé en une seule opération par tressage de l'enveloppe extérieure autour de l'élément intérieur, qui est un élément cylindrique en caoutchouc L'utilisation du caoutchouc peut poser des difficultés pour certaines applications, en particulier lorsque le joint est soumis à de très hautes températures D'autre part il est parfois souhaitable que les deux composants du joint soient dans la même matière. C'est l'objet de l'invention que de proposer un joint d'étanchéité du type précité à deux composants qui pallie les inconvénients ci-dessus. Il s'agit d'un joint longiforme d'étanchéité qui est composé d'une enveloppe extérieure garnie d'au moins un élément de rembourrage De manière caractéristique l'enveloppe extérieure étant une gaine textile, l'élément de rembourrage consiste en une bande étroite de non- tissé ayant une épaisseur moyenne d'au moins 5 mm. Ainsi le non-tissé donne au joint les propriétés mécaniques de compressibilité dont il a besoin, et de plus les fibres constitutives du non-tissé peuvent être dans la même matière que la gaine textile constituant l'enveloppe extérieure. Cette gaine textile peut être une gaine tissée; de préférence il s'agit d'une gaine tressée, qui ne présente pas de discontinuité longitudinale comme dans le cas du tissage double face. Selon une version particulière de l'invention, le joint longiforme d'étanchéité a, en section transversale, une forme asymétrique qui lui est conférée en tout ou partie par la forme de la bande de non-tissé Cette disposition permet l'adaptation du joint à la géométrie des éléments pour lequel il assure l'étanchéité. Par exemple le joint a, en section transversale, sensiblement la forme d'un trapèze rectangle dont tous les angles sont arrondis. Le joint selon l'invention devant notamment résister à de hautes températures, la gaine textile et le non-tissé sont à base de fibres de céramique. C'est un autre objet de l'invention que de proposer un procédé spécialement conçu pour la fabrication du joint longiforme d'étanchéité précitée à rembourrage en non-tissé. Ce procédé se caractérise par les étapes suivantes a on place une bande étroite de non-tissé ayant une épaisseur moyenne d'au moins 5 mm et une longueur déterminée entre deux plaques supports, b on déforme transversalement une tresse en sorte d'augmenter temporairement son diamètre intérieur, c on enfile les deux plaques et la bande de non-tissé à l'intérieur de la tresse, d on retire l'une après l'autre les deux plaques e et on déforme longitudinalement la tresse en sorte qu'elle épouse le contour de la bande de non-tissé. Ce procédé, purement manuel ou éventuellement semi- automatique, convient parfaitement à la réalisation de joint d'étanchéité de longueur réduite, de l'ordre du mètre. De préférence il comporte une étape complémentaire qui consiste à préformer la tresse rembourrée avec la bande de non-tissé selon la géométrie requise pour le joint Cette étape ultime permet de donner à l'ensemble tresse/bande de non-tissé la forme appropriée du joint, cette forme étant le plus souvent très proche de celle de la bande de non-tissé. L'invention sera mieux comprise à la lecture de la description qui va être faite d'un exemple de fabrication d'un joint longiforme d'étanchéité à rembourrage en non-tissé illustré par le dessin annexé dans lequel la figure unique est une vue schématique en perspective d'un joint ayant, en section transversale, la forme d'un trapèze rectangle à angles arrondis. La figure montre clairement un type de joint 1 selon l'invention, qui est constitué d'une enveloppe extérieure qui est une tresse 2 et d'un élément intérieur de rembourrage qui est une bande de non-tissé 3. Globalement le joint 1 a sensiblement la forme d'un trapèze rectangle dont les quatre angles 4 à 7 sont arrondis Cette structure particulière est obtenue grâce au fait d'une part que la bande non tissée 3 a elle- même, avant insertion dans la tresse 2, la forme sensiblement d'un trapèze rectangle et d'autre part que la tresse 2 entoure sous une certaine tension la bande de non-tissé 3 de sorte que les fibres constitutives du non-tissé sont légèrement comprimées au niveau des angles 4 à 7. Dans un exemple précis de réalisation, la longueur L de la grande base du trapèze était de l'ordre de 50 mm, celle 1 de la petite base de l'ordre de 32 mm, la hauteur h del'ordre de 9 mm, l'angle au sommet de l'ordre de 200 La tresse 2 de même que la bande de non-tissé 2 étaient réalisées à base de fibres de céramique Le joint 1 convenait parfaitement pour assurer l'étanchéité dans un environnement à très haute température, entre des éléments dont la configuration et la disposition nécessitaient un joint ayant la forme décrite ci-dessus. Il est à noter que la bande de non-tissé, qui confère au joint les propriétés de compressibilité, présente avantageusement une densité de fibres qui est sensiblement uniforme dans tout le volume du joint Cette disposition particulière permet d'avoir une bonne homogénéité du joint dans toute sa longueur L Cela ne serait pas le cas si la partie en biseau 8 du joint 1 était obtenue par compression localisée d'une bande de non-tissé de section rectangulaire. En effet la densité de fibres serait alors beaucoup plus importante vers l'angle aigu 4 et la compressibilité du joint vers cette zone serait moindre que celle dans la zone d'épaisseur constante h. Cette uniformité de densité peut être obtenue éventuellement par découpe en biseau d'une bande de section rectangulaire. Elle peut de préférence être obtenue en mettant à profit une irrégularité que le demandeur a constaté lors de la fabrication du non-tissé Cette irrégularité consiste en une diminution progressive du nombre de fibres à l'approche des lisières dans le voile fibreux en sortie de carde, spécialement lorsque l'alimentation en fibres est réalisée sur une largeur limitée de la carde En superposant les voiles de carde unitaires on accentue cette irrégularité au point de pouvoir obtenir une épaisseur décroissante, dans la section transversale Après aiguilletage des voiles unitaires superposés, le non-tissé obtenu conserve cette forme particulière On obtient la bande de non-tissé apte au joint 1 de l'invention en effectuant au moins une découpe longitudinale correspondant au flanc latéral 9 du joint, et éventuellement une seconde découpe longitudinale le long de la lisière pour obtenir un bord régulier. La superposition des voiles unitaires, en sortie de carde, est par exemple réalisée par enroulement sur un tambour cylindrique dont la surface est avantageusement revêtue d'un velours, apte à l'accrochage temporaire des fibres Pour une épaisseur h de l'ordre du centimètre, on a superposé 35 voiles unitaires de fibres de céramique La bande de non-tissé, longue de cm, faisait alors de l'ordre de 40 g. L' aiguilletage a été réalisé dans les conditions suivantes: 200 coups/mn, pénétration des aiguilles 10 mm, densité de 27 coups/cm 2. La tresse 2 a été réalisée à partir de filés de fibres de céramique de 66 tex, sur une tresseuse équipée de 96 fuseaux, chaque fuseau comportant 4 fils: l'angle de tressage était de l'ordre de 450, le diamètre de la tresse, au repos, était de l'ordre de 37 mm. L'insertion de la bande de non-tissé dans la tresse 2 est obtenue selon le mode opératoire suivant On place de part et d'autre de la bande 3 deux plaques rigides de faible épaisseur, ayant sensiblement la même largeur et la même longueur que la bande elle-même On prend une tresse 2 de longueur appropriée à la bande, que l'on déforme transversalement en lui donnant une certaine extension en sorte d'augmenter temporairement le diamètre intérieur de la tresse 2 On enfile dans la tresse ainsi déformée les deux plaques et la bande, jusqu'à dépassement à l'autre extrémité de la tresse On retire une première plaque par coulissement, tout en maintenant l'autre plaque contre la tresse, puis la seconde Enfin on déforme longitudinalement la tresse en lui donnant une certaine tension longitudinale en sorte de l'allonger et de la plaquer sur tout le contour extérieur de la bande. De préférence la tresse rembourrée est ensuite soumise à un préformage, dans une préforme dont la configuration et les dimensions intérieures correspondent à celles qui sont recherchées pour le joint. Cette opération supplémentaire permet de corriger les éventuelles déformations qui auraient pu apparaître lors des opérations précédentes. L'invention n'est pas limitée au mode réalisation qui a été décrit à titre d'exemple non exhaustif En particulier, la bande de non-tissé n'a pas obligatoirement une forme asymétrique comme celle décrite ci- dessus, mais peut avoir une forme géométrique simple, carrée ou rectangulaire Dans ce cas, l'insertion continue de la bande de non-tissé dans la tresse au cours du tressage pourrait être envisagée. De plus la bande de non-tissé peut n'être pas le seul élément de rembourrage à l'intérieur de la gaine textile. REVENDICATIONS 1 Joint longiforme d'étanchéité, composé d'une enveloppe extérieure garnie d'au moins un élément de rembourrage, caractérisé en ce que l'enveloppe extérieure étant une gaine textile( 2), l'élément de rembourrage consiste en une bande ( 3) étroite de non-tissé ayant une épaisseur moyenne d'au moins 5 mm. 2 Joint selon la revendication 1 caractérisé en ce que la gaine textile est une tresse. 3 Joint selon l'une des revendications 1 ou 2 caractérisé en ce qu'il a, en section transversale, une forme asymétrique qui lui est conférée en tout ou partie par la forme de la bande de non-tissé. 4 Joint selon la revendication 3 caractérisé en ce qu'il a, en section transversale, sensiblement la forme d'un trapèze rectangle dont tous les angles sont arrondis. 5 Joint selon l'une des revendications 3 ou 4 caractérisé en ce que la bande de non-tissé ( 3) a sensiblement la même densité de fibres dans tout son volume. 6 Joins selon la revendication 1 caractérisé en ce que la gaine textile ( 2) et la bande de non-tissé ( 3) sont à base du même matériau fibreux. 7 Joins selon la revendication 6 résistant à haute température, caractérisé en ce que la gaine textile ( 2) et la bande de non-tissé ( 3) sont à base de fibres de céramique. 8 Procédé de fabrication d'un joint longiforme d'étanchéité selon la revendication 1 caractérisé par les étapes suivantes: a on place une bande étroite de non-tissé ayant une épaisseur moyenne d'au moins 5 mm et une longueur déterminée entre deux plaques supports, b on déforme transversalement une tresse en sorte d'augmenter temporairement son diamètre intérieur, c on enfile les deux plaques et la bande de non-tissé à l'intérieur de la tresse, d on retire l'une après l'autre les deux plaques e et on déforme longitudinalement la tresse en sorte qu'elle épouse le contour de la bande de non-tissé. 9 Procédé selon la revendication 8 caractérisé en qu'il comporte une étape complémentaire qui consiste à préformer la tresse rembourrée avec la bande de non-tissé selon la géométrie requise pour le joint.